ЭЛЕКТРОИЗОЛЯЦИОННАЯ БУМАГА

1. Электроизоляционная бумага, содержащая 20-99% по весу целлюлозы и 1-80% по весу минеральных наполнителей, отличающаяся тем, что
минеральный наполнитель содержит тальк, содержание которого в минеральном наполнителе составляет от 1 до 100%, и при этом разброс среднего размера частиц талька составляет от 0,5 до 400 мкм, а средняя толщина листов составляет от 0,01 до 100 мкм,
при этом электроизоляционная бумага имеет диэлектрическую прочность, измеренную согласно стандарту DIN EN 60243-1, более 40 кВ/мм и удельную электрическую проводимость в горячей водной вытяжке согласно стандарту TAPPI Т 252 менее 5 мСм/м.
2. Электроизоляционная бумага по п. 1, отличающаяся тем, что
содержание целлюлозы составляет от 30 до 80% по весу, предпочтительно от 45 до 70% по весу, и, в частности, приблизительно 65% по весу, и/или
содержание минеральных наполнителей составляет от 3 до 65% по весу, предпочтительно от 5 до 45% по весу, и, в частности, приблизительно 30% по весу.
3. Электроизоляционная бумага по п. 1, отличающаяся тем, что
содержание талька в минеральном наполнителе составляет от 25 до 75%, в частности, от 35 до 60%, и особенно предпочтительно выше 50%.
4. Электроизоляционная бумага по п. 1 или 2, отличающаяся тем, что
содержание слюды в минеральном наполнителе составляет предпочтительно от 1% до 80%, предпочтительно от 10 до 50%, и особенно предпочтительно более 20%.
5. Электроизоляционная бумага по п. 1, отличающаяся тем, что
содержит от 0,1 до 10% по весу, в частности, от 1 до 6% по весу, и, в частности, приблизительно 3% по весу поливиниловых спиртов.
6. Электроизоляционная бумага по п. 1, отличающаяся тем, что
содержит от 0, 1 до 10% по весу, предпочтительно от 1 до 10% по весу, и, в частности, приблизительно 4% по весу модифицированных или немодифицированных крахмалов.
7. Электроизоляционная бумага по п. 1, отличающаяся тем, что
диэлектрическая прочность, измеренная согласно стандарту DIN EN 60243-1, составляет более 60 кВ/мм, и, в частности, более 80 кВ/мм.
8. Электроизоляционная бумага по п. 1, отличающаяся тем, что
удельная электрическая проводимость в горячей водной вытяжке согласно стандарту TAPPI Т 252 составляет менее 3 мСм/м, и, в частности, менее 1 мСм/м.
9. Электроизоляционная бумага по п. 1, отличающаяся тем, что
содержит от 0,1 до 5% по весу, в частности, от 2 до 4% по весу, и, в частности, приблизительно 2,5% по весу модифицированной или немодифицированной гуаровой камеди.
10. Электроизоляционная бумага по п. 1, отличающаяся тем, что
содержит от 0,1 до 20% по весу, в частности, от 3 до 12% по весу, и, в частности, приблизительно от 5 до 8% по весу органического полимера или связующего.
11. Электроизоляционная бумага по п. 1, отличающаяся тем, что
содержит от 0,1 до 20% по весу, предпочтительно от 1 до 14% по весу, и, в частности, приблизительно от 5 до 8% по весу влагопрочного вещества.
12. Электроизоляционная бумага по п. 1, отличающаяся тем, что
содержит от 0,01 до 5% по весу, в частности, от 0,1 до 3% по весу, и, в частности, предпочтительно 0,5% по весу гидрофобного вещества.
13. Электроизоляционная бумага по п. 1, отличающаяся тем, что
содержит от 0,01 до 5% по весу, в частности, от 0,1 до 3% по весу, и, в частности, приблизительно 0,5% по весу азотистого щелочного соединения.
14. Электроизоляционная бумага п. 1, отличающаяся тем, что
разброс среднего размера частиц минерального наполнителя составляет от 1 до 200 мкм и/или средняя толщина листов составляет от 1 до 50 мкм.
15. Способ изготовления электроизоляционной бумаги по одному из предыдущих пунктов, включающий этапы:
изготовления суспензии волокнистого материала и наполнителя с плотностью волокнистого материала от 0,1 до 10%,
удаления воды из суспензии материалов в бумагоделательной машине,
сушки суспензии материалов, из которой была механически удалена вода, при температуре от 60 до 180°C, предпочтительно при 80-120°C.
16. Способ изготовления электроизоляционной бумаги по п. 15, отличающийся тем, что
суспензию материалов, из которой была удалена вода и которая была высушена, прессуют и/или разглаживают при температуре более 100°C, предпочтительно более 160°C.
17. Применение электроизоляционной бумаги по одному из пп. 1-14 для электрической изоляции токопроводящих деталей или изделий, таких как, например, печатные платы, батареи и конденсаторы, кабели, в частичности кабели с покрытым и пропитанным диэлектриком, в которых, например, изоляционный материал намотан внахлестку и/или по спирали, трансформаторы, в частности сухие или маслонаполненные трансформаторы, их комбинации и подобное, при этом данное применение осуществляют в сухом виде или предпочтительно в сочетании с электроизоляционным пропиточным веществом.